多孔質担体上に1種以上の遷移金属の層を生成する方法であって、-遷移金属塩の溶液でのフィルムコーティングにより前記多孔質担体を前処理することと、-前記前処理した担体を乾燥させることと、-前記遷移金属塩を対応する遷移金属に還元することと、-前記前処理した担体を1種以上の遷移金属で無電解メッキすることとを含む方法。前記遷移金属塩が、遷移金属の塩化物または硝酸塩、好ましくは、白金族の金属Fe、Co、Ni、Ru、Rh、Pd、Os、Ir、Pdの塩化物、より好ましくはニッケル、パラジウムまたは白金の塩化物である請求項1に記載の方法。前記遷移金属塩の前記溶液が水性溶液である請求項1または2に記載の方法。前記遷移金属塩を還元することが、400~700°C、好ましくは475~625°Cの温度で水素含有ガスを用いて行われる請求項1から3の何れか一項に記載の方法。前記担体が管状であり、前記前処理した担体中の遷移金属の量が、100mm管長さに付き5~12mgの範囲にわたる請求項1から4の何れか一項に記載の方法。前記担体が管状であり、コーティング速度が毎秒15~75mm管長さである請求項1から5の何れか一項に記載の方法。前記担体中への前記遷移金属の浸透が5μm以下である請求項1から6の何れか一項に記載の方法。前記前処理溶液中の遷移金属の濃度が113~188mMである請求項1から7の何れか一項に記載の方法。メッキのために使用される前記遷移金属が、パラジウム、ニッケルおよび銀から選択され、好ましくは少なくとも40重量のパラジウムを含む請求項1から8の何れか一項に記載の方法。多孔質管状担体上の遷移金属をベースとする管状膜であって、前記担体の1つの面における1~10μmの厚さを有する遷移金属層によって特徴付けられる膜。前記遷移金属層が前記管状膜の外側の表面に存在する請求項10に記載の膜。複数の6n1多孔質管状担体nは1~10までの整数である上の遷移金属をベースとするマルチチャネルの管状膜であって、前記管状担体の内側の表面における1~10μmの厚さを有する遷移金属層によって特徴付けられる膜。前記遷移金属層が2~5μmの厚さを有する請求項10から12の何れか一項に記載の膜。前記金属層が、ニッケル、パラジウム、白金、銅、銀、ロジウムおよび金から選択される5~95重量の1種以上の金属を含む請求項10から13の何れか一項に記載の膜。少なくとも5×107mol/m2sPaの水素透過率を有する請求項10から14の何れか一項に記載の膜。窒素に対する水素の選択性が少なくとも200、好ましくは少なくとも1000である請求項10から15の何れか一項に記載の膜。ガス混合物から水素を分離する方法であって、前記ガス混合物を請求項10から16の何れか一項に記載の膜または請求項1から9の何れか一項に記載の方法によって得られる膜に曝すことを含み、前記遷移金属層が少なくとも40重量のパラジウムニッケルを含む方法。ガス混合物から酸素を分離する方法であって、前記ガス混合物を請求項10から16の何れか一項に記載の膜または請求項1から9の何れか一項に記載の方法によって得られる膜に曝すことを含み、前記遷移金属層が少なくとも40重量の銀を含む方法。